(57)【要約】【課題】作業条件や環境に影響されずに柔軟かつ平坦なシール面を持つ硬化体を得ることができ、取り扱い作業性や密封性にも優れた容器蓋用密封剤組成物、容器蓋用密封部材、および容器蓋を提供する。【解決手段】有機イソシアネート化合物、ポリオール、およびアミンからなる一液型ウレタンエラストマー形成用成分と、組成物の硬化体の硬度を調整するための高分子中空微粒子と、高分子中空微粒子の組成物中における浮遊分離を防止するための浮遊分離防止剤とを含有することを特徴とする容器蓋用密封剤組成物。【選択図】なし【特許請求の範囲】
【請求項１】
有機イソシアネート化合物、ポリオール、およびアミンからなる一液型ウレタンエラストマー形成用成分と、組成物の硬化体の硬度を調整するための高分子中空微粒子と、高分子中空微粒子の組成物中における浮遊分離を防止するための浮遊分離防止剤とを含有することを特徴とする容器蓋用密封剤組成物。
【請求項２】
高分子中空微粒子は、高分子からなる中空球状体の外側表面に不活性無機粉体が被覆されたものであることを特徴とする請求項１に記載の容器蓋用密封剤組成物。
【請求項３】
中空球状体はメチルメタクリレート、アクリロニトリル、およびメタクリロニトリルから選ばれる少なくとも１種のモノマーを原料とする単独重合体または共重合体からなることを特徴とする請求項２に記載の容器蓋用密封剤組成物。
【請求項４】
高分子中空微粒子の平均粒径が４０〜１４０μｍであることを特徴とする請求項２または３に記載の容器蓋用密封剤組成物。
【請求項５】
浮遊分離防止剤は、グリセリン脂肪酸トリエステルおよび高級脂肪酸アミドから選ばれる少なくとも１種であることを特徴とする請求項１から４のいずれかに記載の容器蓋用密封剤組成物。
【請求項６】
高分子中空微粒子の配合量が一液型ウレタンエラストマー形成用成分１００質量部に対して３〜２０質量部、浮遊分離防止剤の配合量が一液型ウレタンエラストマー形成用成分１００質量部に対して０．１〜２．０質量部であることを特徴とする請求項１から５のいずれかに記載の容器蓋用密封剤組成物。
【請求項７】
一液型ウレタンエラストマー形成用成分１００質量部に対して５０質量部以下の無機充填材を含有することを特徴とする請求項１から６のいずれかに記載の容器蓋用密封剤組成物。
【請求項８】
一液型ウレタンエラストマー形成用成分１００質量部に対して６０質量部以下の可塑剤を含有することを特徴とする請求項１から７のいずれかに記載の容器蓋用密封剤組成物。
【請求項９】
一液型ウレタンエラストマー形成用成分１００質量部に対して１質量部以下の硬化促進剤を含有することを特徴とする請求項１から８のいずれかに記載の容器蓋用密封剤組成物。
【請求項１０】
有機イソシアネート化合物と、ポリオールおよびアミンの合計との割合が当量比（有機イソシアネート化合物：ポリオールおよびアミン）で１：０．８〜１：１．２であり、ポリオールとアミンとの割合が当量比（ポリオール：アミン）で２５：７５〜７５：２５であることを特徴とする請求項１から９のいずれかに記載の容器蓋用密封剤組成物。
【請求項１１】
有機イソシアネート化合物は８０℃以下で液状のブロック化有機イソシアネート化合物であることを特徴とする請求項１から１０のいずれかに記載の容器蓋用密封剤組成物。
【請求項１２】
請求項１から１１のいずれかに記載の容器蓋用密封剤組成物を容器蓋の密封部に塗布して加熱硬化したものであることを特徴とする容器蓋用密封部材。
【請求項１３】
ＪＩＳ Ａ 硬度が１０〜４０、引張り強度（ＪＩＳ Ｋ６２５１）が０．２〜３０ＭＰａ、圧縮永久歪み（ＪＩＳ７３１２）が０．１〜６０％であることを特徴とする請求項１２に記載の容器蓋用密封部材。
【請求項１４】
請求項１２または１３に記載の容器蓋用密封部材が容器蓋の密封部に設けられていることを特徴とする容器蓋。
【請求項１５】
容器が大型缶、インク缶、栄太楼（登録商標）飴缶、１８Ｌクリンプ蓋缶、または中小型缶であることを特徴とする請求項１４に記載の容器蓋。
【発明の詳細な説明】
【技術分野】
【０００１】
本発明は、容器蓋用密封剤組成物、容器蓋用密封部材、および容器蓋に関するものである。
【背景技術】
【０００２】
従来、容器蓋用密封剤組成物（シーリングコンパウンド）としては、加熱硬化型の塩化ビニル系プラスチゾルや一液型ウレタンエラストマーが用いられている（特許文献１、２参照）。
【０００３】
ペール缶やドラム缶などの大型缶においては全体に強度が要求され、密封剤組成物に関してもシーリングの確実性や衝撃に対する強度が要求され、さらに鉱油などに対する耐油性が要求される。そのため大型缶用の容器蓋には強い力で締め付けることができるカシメ方式の容器蓋が多い。
【０００４】
塩化ビニル系プラスチゾルや一液型ウレタン系エラストマーを密封剤組成物として用いる場合、密封剤組成物の硬化体である密封部材（ガスケット）のシール面が瓶口リム部または缶本体の天部（丸められた頂部）に食い込み易くなるようにして密封性を確保するために、密封剤組成物に発泡剤を配合し、加熱硬化時に発泡剤の加熱分解により窒素ガスや炭酸ガスを発生させ、柔らかいガスケットが形成されるように配慮されている。特に大型缶の場合にはこの傾向が強い。
【０００５】
また、従来の加熱分解型の発泡剤に代わるものとして、少量の液状炭化水素を内包させた熱可塑性高分子微小球殻を発泡剤として用いることが提案されている（特許文献３参照）。この技術では、塩化ビニル系プラスチゾルやウレタンエラストマーに液状炭化水素内包の熱可塑性高分子微小球殻を含有させて密封剤組成物とし、その加熱硬化の際に殻内部のガス圧が増すと共に熱可塑性高分子の殻が軟化することで熱可塑性高分子微小球殻の体積が劇的に膨張（数十倍）して中空球状粒子となることで発泡剤としての働きをする。
【特許文献１】特開２００２−６０７２７号公報
【特許文献２】特開２００２−２６５７７８号公報
【特許文献３】特開２００３−２０５９６３号公報
【発明の開示】
【発明が解決しようとする課題】
【０００６】
しかしながら、密封剤組成物がライニング塗布される容器蓋本体の頂部内面側周辺部（塗布溝）は、浅い鍋底型（凹型）であり、塗布された密封剤組成物は塗布溝の中心部分で最も厚く（多く）なり、そして円周方向内側および外側に行くに従って薄く（少なく）なって行く。この状態で密封剤組成物を加熱硬化させると、発泡剤が加熱分解または熱膨張して膨らむが、このとき加熱前は比較的平坦であった密封剤組成物の表面が塗布膜厚の多い中心部分では大きく膨らみ、そして中心部分から外側に向かって塗布膜厚が薄くなるに従い膨張量も減少する。そのため、硬化体のガスケット表面は山型（凸型）となる。
【０００７】
このようにガスケット表面が山型（凸型）になると、容器蓋のスタック性（積み重ね）が劣り、またスタック蓋のセパレート性（蓋切り）も悪くなるという問題点があった。また、山型（凸型）のガスケット表面は、クリンプされる缶本体頂部への被覆面積が平坦なガスケット表面に比べて少なく、従って密封性に劣る傾向がある。
【０００８】
さらに、塩化ビニル系プラスチゾルや一液性ウレタンエラストマーコンパウンドなどの密封剤組成物を容器蓋に吐工（ライニング）する際には、回転する容器蓋へ加圧した密封剤組成物をノズルより吐出させて１〜数回の重ね塗りを行う。この場合、塗り始めと塗り終わりには塗布膜厚の差（段差）が発生し、これを発泡させると段差が一層拡大してしまうという問題点があった。
【０００９】
また、発泡剤の加熱分解または膨張により発生する気泡量は加熱温度および加熱時間に影響されるので、加熱温度および加熱時間が変動すると硬化体であるガスケットの硬度、圧縮永久歪み、比重などの物性が変化する。工場などの量産に用いられる焼き付け乾燥加熱炉は、加熱炉自体の温度バラツキや、外部環境、特に温度の変化の影響、ライントラブル発生による加熱硬化条件への影響を受け、発泡不足や過発泡などの異常を来たすこともある。
【００１０】
また従来、塩化ビニル系プラスチゾルや一液性ウレタンエラストマーコンパウンドなどの密封剤組成物の密封性を確保するために、可塑剤を多く配合することによりガスケットの柔軟性を高めることも行われているが、可塑剤を大量に用いた場合、貯蔵性、作業性を確保するための粘度の確保が難しいことや、鉱油などに対する浸出性が増大するなどの問題点があった。
【００１１】
本発明は、以上の通りの事情に鑑みてなされたものであり、作業条件や環境に影響されずに柔軟かつ平坦なシール面を持つ硬化体を得ることができ、取り扱い作業性や密封性にも優れた容器蓋用密封剤組成物、容器蓋用密封部材、および容器蓋を提供することを課題としている。
【課題を解決するための手段】
【００１２】
本発明は、上記の課題を解決するために、以下のことを特徴としている。
【００１３】
第１：有機イソシアネート化合物、ポリオール、およびアミンからなる一液型ウレタンエラストマー形成用成分と、組成物の硬化体の硬度を調整するための高分子中空微粒子と、高分子中空微粒子の組成物中における浮遊分離を防止するための浮遊分離防止剤とを含有することを特徴とする容器蓋用密封剤組成物。
【００１４】
第２：高分子中空微粒子は、高分子からなる中空球状体の外側表面に不活性無機粉体が被覆されたものであることを特徴とする上記第１の容器蓋用密封剤組成物。
【００１５】
第３：中空球状体はメチルメタクリレート、アクリロニトリル、およびメタクリロニトリルから選ばれる少なくとも１種のモノマーを原料とする単独重合体または共重合体からなることを特徴とする上記第２の容器蓋用密封剤組成物。
【００１６】
第４：高分子中空微粒子の平均粒径が４０〜１４０μｍであることを特徴とする上記第２または第３の容器蓋用密封剤組成物。
【００１７】
第５：浮遊分離防止剤は、グリセリン脂肪酸トリエステルおよび高級脂肪酸アミドから選ばれる少なくとも１種であることを特徴とする上記第１から第４のいずれかの容器蓋用密封剤組成物。
【００１８】
第６：高分子中空微粒子の配合量が一液型ウレタンエラストマー形成用成分１００質量部に対して３〜２０質量部、浮遊分離防止剤の配合量が一液型ウレタンエラストマー形成用成分１００質量部に対して０．１〜２．０質量部であることを特徴とする上記第１から第５のいずれかの容器蓋用密封剤組成物。
【００１９】
第７：一液型ウレタンエラストマー形成用成分１００質量部に対して５０質量部以下の無機充填材を含有することを特徴とする上記第１から第６のいずれかの容器蓋用密封剤組成物。
【００２０】
第８：一液型ウレタンエラストマー形成用成分１００質量部に対して６０質量部以下の可塑剤を含有することを特徴とする上記第１から第７のいずれかの容器蓋用密封剤組成物。
【００２１】
第９：一液型ウレタンエラストマー形成用成分１００質量部に対して１質量部以下の硬化促進剤を含有することを特徴とする上記第１から第８のいずれかの容器蓋用密封剤組成物。
【００２２】
第１０：有機イソシアネート化合物と、ポリオールおよびアミンの合計との割合が当量比（有機イソシアネート化合物：ポリオールおよびアミン）で１：０．８〜１：１．２であり、ポリオールとアミンとの割合が当量比（ポリオール：アミン）で２５：７５〜７５：２５であることを特徴とする上記第１から第９のいずれかの容器蓋用密封剤組成物。
【００２３】
第１１：有機イソシアネート化合物は８０℃以下で液状のブロック化有機イソシアネート化合物であることを特徴とする上記第１から第１０のいずれかの容器蓋用密封剤組成物。
【００２４】
第１２：上記第１から第１１のいずれかの容器蓋用密封剤組成物を容器蓋の密封部に塗布して加熱硬化したものであることを特徴とする容器蓋用密封部材。
【００２５】
第１３：ＪＩＳ Ａ 硬度が１０〜４０、引張り強度（ＪＩＳ Ｋ６２５１）が０．２〜３０ＭＰａ、圧縮永久歪み（ＪＩＳ ７３１２）が０．１〜６０％であることを特徴とする上記第１２の容器蓋用密封部材。
【００２６】
第１４：上記第１２または第１３の容器蓋用密封部材が容器蓋の密封部に設けられていることを特徴とする容器蓋。
【００２７】
第１５：容器が大型缶、インク缶、栄太楼（登録商標）飴缶、１８Ｌクリンプ蓋缶、または中小型缶であることを特徴とする上記第１４の容器蓋。
【発明の効果】
【００２８】
本発明の容器蓋用密封剤組成物によれば、有機イソシアネート化合物、ポリオール、およびアミンからなる一液型ウレタンエラストマー形成用成分を用いているので実用レベルの復元性と強度を両立した物性の硬化体を得ることができ、そして組成物の硬化体の硬度を調整するための高分子中空微粒子を配合しているので、作業条件や環境に影響されずに柔軟かつ平坦なシール面を持つ硬化体を得ることができる。すなわち従来の発泡剤を用いた場合のように硬化体表面が山型（凸型）となることがなく、蓋切り性などの取り扱い作業性や密封性にも優れたものとなる。
【００２９】
さらに本発明では、高分子からなる中空球状体の外側表面に不活性無機粉体を被覆して高分子中空微粒子の真比重を増加させると共に、浮遊分離防止剤を配合しているので、高分子中空微粒子の組成物中における浮遊分離を十分に防止することができる。
【００３０】
本発明の容器蓋用密封部材によれば、上記の容器蓋用密封剤組成物を用いているので、実用レベルの復元性と強度を両立した物性を備えており、さらにシール面が平坦で柔軟性を有しているので、これを用いた容器蓋は容器本体との密封性に優れ、さらに蓋切り性などの取り扱い作業性にも優れている。
【００３１】
本発明の容器蓋によれば、上記の容器蓋用密封部材を備えているので、容器本体との密封性に優れ、さらに蓋切り性などの取り扱い作業性にも優れている。
【発明を実施するための最良の形態】
【００３２】
以下、本発明を詳細に説明する。
【００３３】
本発明の容器蓋用密封剤組成物には、有機イソシアネート化合物、ポリオール、およびアミンからなる一液型ウレタンエラストマー形成用成分が配合される。一液型ウレタン系エラストマーコンパウンドである本発明の容器蓋用密封剤組成物は、塩化ビニル系プラスチゾルのように主成分として可塑剤を多量に配合する必要がないため鉱油などの容器にも適しており、二液型ポリウレタン組成物に比べて設備上の問題も少なく、特に大型缶用の容器蓋に適している。
【００３４】
本発明に用いられる有機イソシアネート化合物の具体例としては、２，４−トリレンジイソシアネート、４，４’−ジフェニルメタンジイソシアネート等の芳香族ジイソシアネート、テトラメチレンジイソシアネート、リジンジイソシアネート等の脂肪族ジイソシアネート、水素添加ジフェニルメタンジイソシアネート等の脂環族ジイソシアネート、これらのポリイソシアネートと活性水素含有化合物との反応によって得られるイソシアネート基末端プレポリマーなどが挙げられる。これらは１種単独で用いてもよく、２種以上を併用してもよい。中でも、イソシアネート基末端プレポリマーを用いることが好ましい。
【００３５】
イソシアネート基末端プレポリマーとして、好ましくは、２，４−および２，６−トリレンジイソシアネートの混合物、あるいはジフェニルメタンジイソシアネートと、エーテル系ポリオール、例えばプロピレンオキサイドを主体とするポリオキシアルキレンポリオールとを反応させて得られるものが用いられる。
【００３６】
イソシアネート基末端プレポリマーの原料の活性水素含有ポリオールとしては、例えば平均分子量５００〜１００００のものを用いることができる。
【００３７】
イソシアネート基末端プレポリマーのブロック化剤としては、ε−カプロラクタム、ＭＥＫオキシムなどを用いることができる。
【００３８】
有機イソシアネート化合物は、ゾル吐工作業上の適正粘度を確保する点から、８０℃以下で液状のものが好ましい。
【００３９】
本発明に用いられるポリオールの具体例としては、アジペート系ポリオール、ラクトン系ポリオール、エーテル系ポリオールなどを挙げることができ、例えば上記のポリイソシアネート基末端プレポリマーの合成に用いる活性水素含有ポリオールを用いることができる。エーテル系ポリオールの代表的なものであるポリオキシアルキレンポリオールは高分子ポリオールであるが、その他、エチレングリコール、１，２−プロパンジオール、グリセリン、ジグリセリン等の数平均分子量５００未満の低分子ポリオールも使用できる。これらのポリオールは１種単独で用いてもよく、２種以上を併用してもよい。
【００４０】
本発明に用いられるアミンの具体例としては、３，３’−ジメチル−４，４’−アミノジシクロヘキシルメタン、３−アミノ−１−シクロヘキシルアミノプロパン、イソホロンジアミン等の平均官能基数２以上で数平均分子量５００未満の活性水素含有化合物、およびポリオキシアルキレンポリアミン等の数平均分子量が５００以上の高分子アミンなどが挙げられる。これらは１種単独で用いてもよく、２種以上を併用してもよい。
【００４１】
有機イソシアネート化合物と、ポリオールおよびアミンの合計との割合は、当量比（有機イソシアネート化合物：ポリオールおよびアミン）で好ましくは１：０．８〜１：１．２である。当量比を当該範囲内とすることで、硬化不良を有効に防止することができる。
【００４２】
ポリオールとアミンとの割合は、当量比（ポリオール：アミン）で好ましくは２５：７５〜７５：２５である。当量比を当該範囲内とすることで、実用レベルの復元性と強度を両立した物性の硬化体を得ることができる。ポリオールを単独で用いた場合、エラストマーの復元性は向上するが、破断し易く、強度が弱くなる。一方、アミンを単独で用いた場合、圧縮・引張りなどの強度は強いが、復元性が低下する。従って、実用レベルの復元性と強度を両立した物性の硬化体を得るためには、ポリオールおよびアミンを併用することが重要である。
【００４３】
本発明の容器蓋用密封剤組成物には、高分子中空微粒子が配合される。高分子中空微粒子は、高分子からなる中空球状体を有し、この中空球状体の表面が不活性無機粉体により被覆された構造を有している。
【００４４】
中空球状体を構成する高分子の具体例としては、メチルメタクリレート、アクリロニトリル、およびメタクリロニトリルから選ばれる少なくとも１種のモノマーを原料とする単独重合体または共重合体などが挙げられる。
【００４５】
中空球状体の表面を被覆する不活性無機粉体の具体例としては、炭酸カルシウム、タルク、酸化チタンなどが挙げられる。
【００４６】
本発明では、中空球状体の表面を不活性無機粉体で被覆することにより、高分子中空微粒子の真比重（見かけ比重）を、好ましくは０．０５以上、より好ましくは０．１〜０．２５、さらに好ましくは０．１３〜０．２０とする。不活性無機粉体を被覆して高分子中空微粒子の真比重を増加させることにより、取り扱い作業性を良くし、容器蓋用密封剤組成物中およびその硬化体のエラストマー中での浮遊分散を低減させることができる。なお、不活性無機粉体を被覆しない高分子中空微粒子を用いると、真比重が小さく超軽量であるため貯蔵時または加熱硬化による粘度低下時に浮遊分離が起こり易く、高分子中空微粒子の均一分散を維持することが難しくなり、加熱硬化により均一な発泡ガスケットを得ること極めて困難になる。
【００４７】
高分子中空微粒子の平均粒径は、好ましくは４０〜１４０μｍ、より好ましくは６０〜１１０μｍである。平均粒径が小さ過ぎると硬化物であるガスケットの柔軟性が低下し、平均粒径が大き過ぎるとライニング作業時にノズル詰まりを生じる場合がある。
【００４８】
容器蓋用密封剤組成物における高分子中空微粒子の配合量は、一液型ウレタンエラストマー形成用成分１００質量部に対して好ましくは３〜２０質量部、より好ましくは５〜１５質量部である。当該配合量が少な過ぎると柔軟性が低下して実用レベルでの柔らかさが得られなくなり、当該配合量が多過ぎると粘度が高くなり、硬化物の皮膜が切れ易くなる。
【００４９】
本発明の容器蓋用密封剤組成物には、高分子中空微粒子と共に、浮遊分離防止剤が配合される。本発明では高分子中空微粒子に不活性無機粉体を被覆して真比重を増加させているものの、なお非常に軽いために容器蓋用密封剤組成物の貯蔵中あるいは硬化時の粘度低減時に高分子中空微粒子が浮遊分離し易く、これにより高分子中空微粒子の分散が不均一になり硬化物のガスケットは偏肉し、物性・品質のバラツキが発生する。
【００５０】
しかし本発明では、高分子中空微粒子に不活性無機粉体を被覆して真比重を増加させると共に、浮遊分離防止剤を配合することで、高分子中空微粒子の浮遊分離を十分に防止することができる。
【００５１】
浮遊分離防止剤の具体例としては、水添食用油脂、アマニ油、水添ヒマシ油等のグリセリン脂肪酸トリエステル、オレイン酸アミド、エルカ酸アミド、エチレンビス脂肪酸アミド等の高級脂肪酸アミドなどが挙げられる。これらは１種単独で用いてもよく、２種以上を併用してもよい。
【００５２】
浮遊分離防止剤の配合量は、一液型ウレタンエラストマー形成用成分１００質量部に対して好ましくは０．１〜２．０質量である。当該配合量が少な過ぎると高分子中空微粒子の浮遊分離を防止することができず、当該配合量が多過ぎると容器蓋用密封剤組成物の粘度が高くなりライニング作業などの取り扱いが困難になる。
【００５３】
本発明の容器蓋用密封剤組成物には、上記の必須成分と共に、本発明の効果を損なわない範囲内において各種の添加剤を配合することができる。このような添加剤の具体例としては、無機充填材、可塑剤、硬化促進剤、ガスケットの着色を目的とした染料や顔料、ガスケットの保形性や曲げ強度の向上を目的としたガラス繊維等の無機繊維、難燃剤、酸化防止剤、紫外線吸収剤、光安定剤、電気絶縁性向上剤、防かび剤などが挙げられる。
【００５４】
無機充填材は、容器蓋用密封剤組成物の流動性の確保、ガスケットの補強、コストの低減などを目的として配合され、その具体例としては、炭酸カルシウム、硫酸バリウム、酸化チタン、クレー、珪藻土、シリカ、タルクなどが挙げられる。これらは１種単独で用いてもよく、２種以上を併用してもよい。
【００５５】
無機充填材は、粘度、沈降分離、ライニング作業性（ノズル詰まり防止）などの点からは平均粒径が数μｍ〜４０μｍのものが好ましい。
【００５６】
無機充填材の配合量は、一液型ウレタンエラストマー形成用成分１００質量部に対して好ましくは５０質量部以下である。当該配合量が多過ぎると容器蓋用密封剤組成物の粘度が高くなりライニング適性が損なわれ、またガスケットも硬くて脆いものとなる。
【００５７】
可塑剤は、主に容器蓋用密封剤組成物のライニング作業性を確保するための粘度調整用や硬化物であるガスケットの硬度調整用として配合され、その具体例としては、プロセスオイル等のゴム用可塑剤、汎用の塩化ビニル用可塑剤、食用植物油、液状ゴムなどが挙げられる。これらは１種単独で用いてもよく、２種以上を併用してもよい。
【００５８】
可塑剤の配合量は、一液型ウレタンエラストマー形成用成分１００質量部に対して好ましくは６０質量部以下である。当該配合量が多過ぎると耐内容物性（特に耐油性）が低下し実用レベルのものが得られなくなる。
【００５９】
硬化促進剤は、適正硬化温度領域を低温側に拡大する目的で配合するものであり、好ましくは金属石鹸類が用いられ、特に好ましくはステアリン酸亜鉛が用いられる。
【００６０】
硬化促進剤の配合量は、一液型ウレタンエラストマー形成用成分１００質量部に対して好ましくは１質量部以下である。当該配合量が多過ぎると硬化促進作用が過剰になり硬化体の劣化が起こる場合がある。
【００６１】
本発明の容器蓋用密封剤組成物（シーリングコンパウンド）は、常法に従って容器蓋の密封部に塗布して加熱硬化することで当該密封部に容器蓋用密封部材（ガスケット）を形成することができる。
【００６２】
例えば、回転する容器蓋へ加圧した密封剤組成物をノズルより吐出させて１〜数回の重ね塗りを行うことで、密封剤組成物を容器蓋に吐工（ライニング）し、次いで、焼き付け乾燥加熱炉などを用いて加熱硬化することで容器蓋用密封部材を形成することができる。
【００６３】
具体例をペール缶蓋の場合で示すと、ポンピングユニットで５０℃前後に加温した容器蓋用密封剤組成物を２ｋｇ／ｃｍ2前後で循環圧送し、回転している蓋に３φのノズルより約２３ｇ吐出して２回転塗布を行う。次いでこの蓋を２０５℃に設定したコンベアー搬送方式熱風乾燥炉の加熱帯を３分間で通過させて硬化する。
【００６４】
発泡剤を用いた従来の密封剤組成物では、加熱硬化時に発泡させるため硬化前後の体積、比重、形状などの諸物性が大きく変化し、一例としては、体積は２倍、比重は１／２、シール面形状は凸型になる。また、加熱硬化条件などのバラツキの影響も受け易い。これに対して高分子中空微粒子を用いた本発明の密封剤組成物では、硬化前後の体積、比重、形状などの変化はほとんどなく、例えば、液比重が０．８０、ガスケット比重が０．７８でありシール面形状が凸凹なく平坦なものを得ることができる。従って硬化条件などのバラツキの影響を受けることがない。
【００６５】
容器蓋用密封部材は、ＪＩＳ Ａ 硬度が好ましくは１０〜４０、引張り強度（ＪＩＳ Ｋ６２５１）が好ましくは０．２〜３０ＭＰａ、圧縮永久歪み（ＪＩＳ ７３１２）が好ましくは０．１〜６０％である。本発明の容器蓋用密封剤組成物を用いることで、これらの物性を当該範囲内とすることができる。このような物性を満足することで、密封部材のシール面が巻き締めされる瓶口リム部または缶本体の天部（丸められた頂部）に食い込み易くなり、被覆表面積を拡大して漏洩を防ぎ（密封性を確保し）、かつ、密封部材に一定の反発弾性を持たせて密封部の密着性を確保することができる。
【００６６】
密封部材のＪＩＳ Ａ 硬度が低過ぎると、密封部材が容器口部に食い込み過ぎて開栓が困難となり易く、ＪＩＳ Ａ 硬度が高過ぎると、密封部材の容器口部への食い込みが不十分となり、シール面積が小さくなって密封不良となり易い。
【００６７】
引張り強度が低過ぎると、密封部材の力学強度が不足して蓋の開閉や容器の積圧により密封部材が千切れて密封性能を損なう場合があり、引張り強度が高過ぎると、密封部材の容器口部への食い込みが不十分となり、シール面積が小さくなって密封不良となり易い。
【００６８】
圧縮永久歪みが小さ過ぎると、密封部材の容器口部への食い込みが不十分となり、シール面積が小さくなって密封不良となり易く、圧縮永久歪みが大き過ぎると、容器内の減圧や容器の積圧により密封部材がクリープ変形を起こし、最終的に密封部材は容器口部に沿って千切れてしまい、耐久性が劣るものとなる。
【００６９】
上記の密封部材が容器蓋の密封部に設けられている本発明の容器蓋は、例えば、ペール缶やドラム缶等の大型缶、インク缶、栄太楼（登録商標）飴缶、１８Ｌクリンプ蓋缶、および真空対応缶等の中小型缶に用いることができる。
【実施例】
【００７０】
以下、実施例により本発明をさらに詳しく説明するが、本発明はこれらの実施例に何ら限定されるものではない。
【００７１】
なお、以下において高分子中空微粒子の平均粒径は、レーザー回析式粒度分布測定装置で測定した体積５０％の粒径値で示す。
＜実施例１＞
ブロックイソシアネートプレポリマー（ＴＤＩ系、潜在イソシアネート平均官能基数＝２、潜在イソシアネート基含有量＝０．９ｍｍｏｌ／ｇ）１００質量部、ポリオール（ポリエーテル系、水素基含有量＝１３．７ｍｍｏｌ／ｇ、分子量３００）４．２質量部、アミン（アミン化合物、官能基数２、分子量２３８）４．５質量部、ステアリン酸亜鉛０．５質量部、高分子中空微粒子（松本油脂製薬（株）製、ＭＦＬ１００ＣＡ、ポリアクリロニトリルを主成分とする高分子からなる中空球状体の外側表面に炭酸カルシウム粉体が被覆されたもの、平均粒径 ９０〜１１０μｍ、真比重 ０．１３±０．０３）１０質量部、水添ひまし油（楠本化成（株）製）０．５質量部、炭酸カルシウム（白石カルシウム製ホワイトンＳＳＢ）２５質量部、エポキシ化大豆油（（株）ＡＤＥＫＡ製）５０質量部を攪拌機で混合攪拌して容器蓋用密封剤組成物（シーリングコンパウンド）を作製し真空脱泡した。
【００７２】
得られた密封剤組成物について下記の評価を行った。
[粘度（流動性）]
東京計器（株）製Ｂ型回転粘度計を用いて５０℃での粘度測定（２０ｒｐｍ）を行った。密封剤組成物の貯蔵安定性やライニング作業適正を考慮し、次の基準に基づき評価を行った。
Ａ：Ｂ型回転粘度が１００００ｍＰａ・ｓ以下
Ｂ：Ｂ型回転粘度が１００００ｍＰａ・ｓ超
[硬度]
ＪＩＳＫ ６３０１に基づくタイプＡゴム硬度計を用いて２５℃での硬度を測定し、次の基準に基づき評価を行った。
Ａ：ＪＩＳＡ硬度が１０〜４０
Ｃ：ＪＩＳＡ硬度が１０未満または４０超
[平滑性]
３００φのペール缶用蓋に密封剤組成物を２２ｇ塗布し熱風循環型乾燥炉で２００℃×３分３０秒の焼き付けを行って形成した密封部材（ガスケット）について、次の基準に基づき平滑性の評価を行った。
Ａ：ガスケットのシール面が凸型に膨らまずほとんど平坦である。
Ｃ：ガスケットのシール面が凸型に膨出している。
[蓋切り性]
３００φのペール缶用蓋に密封剤組成物を２２ｇ塗布し熱風循環型乾燥炉で２００℃×３分３０秒の焼き付けを行って形成した密封部材（ガスケット）について、次の基準に基づき蓋切り性の評価を行った。
Ａ：積み重ねた２枚の蓋同士をほとんど抵抗なく回転させることができる。
Ｃ：積み重ねた２枚の蓋同士を回転させた際に、ガスケット表面と蓋外面とが接触することにより摩擦が発生して回転に抵抗がある。
[貯蔵安定性]
密封剤組成物を５０℃の恒温室に１週間保存し、次の基準に基づき貯蔵安定性の評価を行った。
Ａ：高分子中空微粒子の浮遊分離またはその他の配合物の分離が認められなかった。
Ｂ：高分子中空微粒子の浮遊分離またはその他の配合物の分離がやや認められた。
Ｃ：高分子中空微粒子の浮遊分離およびその他の配合物の分離が明らかに認められた。
[引張り強度]
東洋精機（株）製引張試験器を用いてＪＩＳ Ｋ７３１２に基づき引張り強度（ＭＰａ）を測定し、次の基準に基づき評価を行った。
Ａ：０．２〜３０ＭＰａ
Ｂ：０．２ＭＰａ未満または３０ＭＰａ超
[伸び率]
ＪＩＳＫ７３１２に基づき伸び率（％）を測定し、次の基準に基づき評価を行った。
Ａ：１５０％以上
Ｂ：１５０％未満
[圧縮永久歪み]
ＪＩＳＫ７３１２に基づき圧縮永久歪み（％）を測定し、次の基準に基づき評価を行った。
Ａ：６０％以下
Ｂ：６０％超
[密封性]
密封剤組成物をライニング塗布してガスケットを設けた蓋を有するペール缶に、モーターオイルを充填してクリンプし、倒置（蓋下側）して冷暗所に各１０缶貯蔵して、１缶当たり２５０ｋｇ程度の重さが掛かるように設置し３ヶ月間後に漏れの有無を調査した。そして次の基準に基づき密封性の評価を行った。
Ａ：ペール缶からのオイル漏洩はなく、異常は認められない。
Ｂ：ペール缶からのオイル漏洩が発生し、あるいは密封部にニジミの発生が認められる。
＜実施例２＞
実施例１において、高分子中空微粒子を３質量部、炭酸カルシウムを１０質量部、エポキシ化大豆油を２０質量部配合し、それ以外は実施例１と同様の条件にて容器蓋用密封剤組成物を調製した。この容器蓋用密封剤組成物について実施例１と同様の評価を行った。
＜実施例３＞
実施例１において、高分子中空微粒子としてＭＦＬ１００ＣＡに代えてＭＦＬ６０ＣＡ（松本油脂製薬（株）製、ポリアクリロニトリルを主成分とする高分子からなる中空球状体の外側表面に炭酸カルシウム粉体が被覆されたもの、平均粒径 ５０〜７０μｍ、真比重 ０．１２±０．０３）を２０質量部、エポキシ化大豆油を６０質量部配合し、炭酸カルシウムを配合しなかった以外は実施例１と同様の条件にて容器蓋用密封剤組成物を調製した。この容器蓋用密封剤組成物について実施例１と同様の評価を行った。
＜実施例４＞
実施例１において、高分子中空微粒子としてＭＦＬ１００ＣＡに代えてＭＦＬ６０ＣＡを２質量部配合し、それ以外は実施例１と同様の条件にて容器蓋用密封剤組成物を調製した。この容器蓋用密封剤組成物について実施例１と同様の評価を行った。
＜実施例５＞
実施例１において、高分子中空微粒子としてＭＦＬ１００ＣＡを５質量部、ＭＦＬ６０ＣＡを５質量部配合し、それ以外は実施例１と同様の条件にて容器蓋用密封剤組成物を調製した。この容器蓋用密封剤組成物について実施例１と同様の評価を行った。
＜実施例６＞
実施例１において、ポリオールを１．８質量部、アミンを８．５質量部配合し、それ以外は実施例１と同様の条件にて容器蓋用密封剤組成物を調製した。この容器蓋用密封剤組成物について実施例１と同様の評価を行った。
＜実施例７＞
実施例１において、ポリオールを５．２質量部、アミンを２．９質量部配合し、それ以外は実施例１と同様の条件にて容器蓋用密封剤組成物を調製した。この容器蓋用密封剤組成物について実施例１と同様の評価を行った。
＜実施例８＞
実施例１において、ポリオールを１．４質量部、アミンを９質量部配合し、それ以外は実施例１と同様の条件にて容器蓋用密封剤組成物を調製した。この容器蓋用密封剤組成物について実施例１と同様の評価を行った。
＜実施例９＞
実施例１において、ポリオールを５．５質量部、アミンを２．３質量部配合し、それ以外は実施例１と同様の条件にて容器蓋用密封剤組成物を調製した。この容器蓋用密封剤組成物について実施例１と同様の評価を行った。
＜実施例１０＞
実施例１において、アミンを１１．３質量部配合し、ポリオールを配合しなかった以外は実施例１と同様の条件にて容器蓋用密封剤組成物を調製した。この容器蓋用密封剤組成物について実施例１と同様の評価を行った。
＜実施例１１＞
実施例１において、ポリオールを７質量部配合し、アミンを配合しなかった以外は実施例１と同様の条件にて容器蓋用密封剤組成物を調製した。この容器蓋用密封剤組成物について実施例１と同様の評価を行った。
＜実施例１２＞
実施例１において、水添ひまし油を３質量部配合し、それ以外は実施例１と同様の条件にて容器蓋用密封剤組成物を調製した。この容器蓋用密封剤組成物について実施例１と同様の評価を行った。
＜実施例１３＞
実施例１において、高分子中空微粒子としてＭＦＬ１００ＣＡに代えて０９２ＤＥ１２０ｄ３０（エクスパンセル社製、メタクリロニトリルとアクリロニトリルの共重合体を主成分とする高分子からなる中空球状体、平均粒径 １００〜１４０μｍ、真比重 ０．０３±０．００３）を８質量部配合し、それ以外は実施例１と同様の条件にて容器蓋用密封剤組成物を調製した。この容器蓋用密封剤組成物について実施例１と同様の評価を行った。
＜実施例１４＞
実施例１において、水添ひまし油に代えてオレイン酸アミドを０．５質量部配合し、それ以外は実施例１と同様の条件にて容器蓋用密封剤組成物を調製した。この容器蓋用密封剤組成物について実施例１と同様の評価を行った。
＜比較例１＞
実施例１において、高分子中空微粒子ＭＦＬ１００ＣＡに代えて熱膨張型発泡剤Ａ（エクスパンセル社製０９２ＤＵＩ１２０）を３質量部配合し、それ以外は実施例１と同様の条件にて容器蓋用密封剤組成物を調製した。この容器蓋用密封剤組成物について実施例１と同様の評価を行った。
＜比較例２＞
実施例１において、高分子中空微粒子ＭＦＬ１００ＣＡの配合量を５質量部とし、熱膨張型発泡剤Ａを１．５質量部配合し、それ以外は実施例１と同様の条件にて容器蓋用密封剤組成物を調製した。この容器蓋用密封剤組成物について実施例１と同様の評価を行った。
＜比較例３＞
実施例１において、高分子中空微粒子ＭＦＬ１００ＣＡに代えて熱分解型発泡剤ＡＤＣＡ（アゾジカルバン酸アミド、大塚化学（株）製）を０．２質量部配合し、それ以外は実施例１と同様の条件にて容器蓋用密封剤組成物を調製した。この容器蓋用密封剤組成物について実施例１と同様の評価を行った。
＜比較例４＞
実施例１において、水添ひまし油を配合せず、それ以外は実施例１と同様の条件にて容器蓋用密封剤組成物を調製した。この容器蓋用密封剤組成物について実施例１と同様の評価を行った。
＜比較例５＞
実施例１において、高分子中空微粒子ＭＦＬ１００ＣＡに代えて熱膨張型発泡剤Ｂ（Ｆ−５０Ｄ、松本油脂製薬（株）製）を３質量部配合し、それ以外は実施例１と同様の条件にて容器蓋用密封剤組成物を調製した。この容器蓋用密封剤組成物について実施例１と同様の評価を行った。
【００７３】
実施例１〜１４の結果を表１に、比較例１〜５の結果を表２に示す。
【００７４】
【表１】
2010070240.tif 000002
【００７５】
【表２】
2010070240.tif 000003
【００７６】
表１より、高分子からなる中空球状体の外側表面に不活性無機粉体が被覆された高分子中空微粒子を配合し、さらに水添ひまし油などの浮遊分離防止剤を配合した実施例１〜１４では、ガスケットの硬度、平滑性、蓋切り性、貯蔵安定性が良好であり、特に有機イソシアネート化合物、ポリオール、およびアミンからなる一液型ウレタンエラストマー形成用成分を特定の当量比で配合した実施例１〜７、１２〜１４ではエラストマーの強度と復元性も良好であった。
【００７７】
一方、表２より、高分子中空微粒子に代えて従来の熱膨張型発泡剤を用いた比較例１、５、そして高分子中空微粒子に代えて従来の熱分解型発泡剤を用いた比較例３では、シール面が凸形状となり平滑性が低下し、蓋切り性も低下した。高分子中空微粒子と共に熱膨張型発泡剤を用いた比較例２も同様であった。
【００７８】
また、浮遊分離防止剤を配合しなかった比較例４では、高分子中空微粒子の浮遊分散が見られ、貯蔵安定性が大きく低下した。
＜実施例１５＞
実施例１および比較例１の容器蓋用密封剤組成物を用いて密封性の評価を行った。５６φアルミ製カシメ（クリンプ）蓋に、実施例１または比較例１の容器蓋用密封剤組成物を０．６ｇ塗布し、２００℃×３分加熱硬化させたものを試験蓋とし、実施例１または比較例１の容器蓋用密封剤組成物のそれぞれについて試験蓋を１０個づつ作製した。なお、試験蓋の硬化体の比重およびＪＩＳ Ａ硬度は、実施例１と比較例１の容器蓋用密封剤組成物を用いた場合のそれぞれについて同じであり比重が０．７、ＪＩＳ Ａ硬度が２０であった。
【００７９】
１８０ｍｌワンカップ瓶に、（株）平和製作所製クリンパーを用いて試験蓋を４０ｋｇ加重でクリンプした。これにキャンテスターで内圧を加え、漏洩時の圧力を測定し、次の基準に基づき密封性の評価を行った。
Ａ：０．７ｋｇ／ｃｍ2以上の耐圧性を有していた。
Ｂ：０．４ｋｇ／ｃｍ2以上０．７ｋｇ／ｃｍ2未満の圧力で漏洩した。
Ｃ：０．４ｋｇ／ｃｍ2未満の圧力で漏洩した。
【００８０】
評価結果を表３に示す。
【００８１】
【表３】
2010070240.tif 000004
【００８２】
表３より、高分子中空微粒子を用いた実施例１の容器蓋用密封剤組成物では、熱膨張型発泡剤Ａを用いた比較例１の容器蓋用密封剤組成物に比べて、試験蓋の密封性が大きく向上した。これは、実施例１の容器蓋用密封剤組成物を用いた場合には硬化体（ガスケット）の表面が平坦になり、クリンプされる１８０ｍｌワンカップ瓶への被覆面積が大きくなり、一方、比較例１の容器蓋用密封剤組成物を用いた場合には塗布始めと塗布終わりの重なり部分（ラップ部分）の塗布厚みが加熱硬化時に厚くなり段差が生じ、さらに硬化体の表面が山型（凸型）になり、クリンプされる１８０ｍｌワンカップ瓶への被覆面積が小さくなって、密封性が低下したものと考えられる。